"下記の香料成分A~Eから選ばれた少なくとも4つの香料成分を含有する繊維製品用処理剤組成物用香料組成物であって、A下記からなる群より選ばれた1種以上の香料成分シトラール、ボージュナール、ヘリオトロピン、リリアール及びヘキシルシンナミックアルデヒドB下記からなる群より選ばれた1種以上の香料成分γ-メチルイオノン、β-イオノン及びスピロガルバノンC下記からなる群より選ばれた1種以上の香料成分γ-ウンデカラクトン及びクマリンD下記からなる群より選ばれた1種以上の香料成分サリチル酸ヘキシル、ジャスマサイクレン、ヘディオン、サリチル酸ベンジル及び酢酸ノピルE下記からなる群より選ばれた1種以上の香料成分ペオニール及びシトロネリルニトリル香料成分の含有量が下記1~3のいずれかの条件を満たす、繊維製品用処理剤組成物用香料組成物。1香料成分Aの含有量を1とした場合に、香料成分Bの含有量が0.2~1であり、香料成分Cの含有量が0.7~1.3であり、香料成分Dの含有量が0.4~1.5であり、香料成分Eの含有量が0.05~0.5である。2香料成分Aの含有量を1とした場合に、香料成分Bの含有量が0.1~0.4であり、香料成分Cの含有量が0~0.1であり、香料成分Dの含有量が0.9~1.5であり、香料成分Eの含有量が0.01~0.2である。3香料成分Aの含有量を1とした場合に、香料成分Bの含有量が0.9~1.5であり、香料成分Cの含有量が1.5~2であり、香料成分Dの含有量が1~2であり、香料成分Eの含有量が0~0.5である。請求項1に記載の香料組成物、及びカチオン性化合物を含む繊維製品用処理剤組成物であって、カチオン性化合物が下記式I、II及びIVで表される3級アミン化合物の中和物及び4級化物、並びに水溶性のカチオン性高分子化合物からなる群より選ばれる、繊維製品用処理剤組成物。式中、R1は、エステル基、エーテル基又はアミド基で分断されてもよい炭素数12から20の炭化水素基を表す。R2は、同一でも異なっていてもよく、炭素数1~4のアルキル基又は炭素数2~4のヒドロキシアルキル基を示す。R3は、同一でも異なっていてもよく、エステル基、エーテル基又はアミド基で分断されてもよい炭素数8から12の炭化水素基を表す。R4は、同一でも異なっていてもよく、エステル基、エーテル基又はアミド基で分断されてもよい炭素数14から20の炭化水素基を表す。R5は、エステル基、エーテル基又はアミド基で分断されてもよい炭素数14から20の炭化水素基、炭素数1~4のアルキル基又は炭素数2~4のヒドロキシアルキル基を表す。さらにポリエーテル変性シリコーン、アミノ変性シリコーン、ジメチルシリコーン及びアルキル変性シリコーンからなる群より選ばれるシリコーン化合物を含む請求項2記載の繊維製品用処理剤組成物。芯物質が請求項1に記載の香料組成物であり、壁物質が、ポリアクリル酸系、ポリメタクリル酸系、メラミン系及びウレタン系高分子物質からなる群から選択された1種以上であるマイクロカプセルを含む請求項2又は3記載の繊維製品用処理剤組成物。本発明は、衣類への香料の吸着性を高め、着用中において人の印象を向上させる繊維製品用処理剤組成物を提供することを目的とする。本発明は、下記の香料成分A~Eから選ばれた少なくとも4つの香料成分を含有する繊維製品用処理剤組成物用香料組成物であって、A下記からなる群より選ばれた1種以上の香料成分シトラールCitral、ボージュナールBourgeonal、ヘリオトロピンHeliotropin、リリアールLilial及びヘキシルシンナミックアルデヒドHexylcinnamicaldehydeB下記からなる群より選ばれた1種以上の香料成分γ-メチルイオノンγ-Methylionone、β-イオノンβ-ionone及びスピロガルバノンSpirogalbanoneC下記からなる群より選ばれた1種以上の香料成分γ-ウンデカラクトンγ-undecalactone及びクマリンCoumarinD下記からなる群より選ばれた1種以上の香料成分サリチル酸ヘキシルHexylsalicylate、ジャスマサイクレンJasmacyclene、ヘディオンHedione、サリチル酸ベンジルBenzylsalicylate及び酢酸ノピルNopylacetateE下記からなる群より選ばれた1種以上の香料成分ペオニールPeonile及びシトロネリルニトリルCitronellylnitrile香料成分の含有量が下記1~3のいずれかの条件を満たす、繊維製品用処理剤組成物用香料組成物を提供する。1香料成分Aの含有量を1とした場合に、香料成分Bの含有量が0.2~1であり、香料成分Cの含有量が0.7~1.3であり、香料成分Dの含有量が0.4~1.5であり、香料成分Eの含有量が0.05~0.5である。2香料成分Aの含有量を1とした場合に、香料成分Bの含有量が0.1~0.4であり、香料成分Cの含有量が0~0.1であり、香料成分Dの含有量が0.9~1.5であり、香料成分Eの含有量が0.01~0.2である。3香料成分Aの含有量を1とした場合に、香料成分Bの含有量が0.9~1.5であり、香料成分Cの含有量が1.5~2であり、香料成分Dの含有量が1~2であり、香料成分Eの含有量が0~0.5である。なお、含有量とは含有質量を示す。また、本発明は、前記香料組成物、及びカチオン性化合物を含む繊維製品用処理剤組成物であって、カチオン性化合物が下記式I、II及びIVで表される3級アミン化合物の中和物及び4級化物、並びに水溶性のカチオン性高分子化合物からなる群より選ばれる、繊維製品用処理剤組成物を提供する。式中、R1は、エステル基、エーテル基又はアミド基で分断されてもよい炭素数12から20の炭化水素基を表す。R2は、同一でも異なっていてもよく、炭素数1~4のアルキル基又は炭素数2~4のヒドロキシアルキル基を示す。R3は、同一でも異なっていてもよく、エステル基、エーテル基又はアミド基で分断されてもよい炭素数8から12の炭化水素基を表す。R4は、同一でも異なっていてもよく、エステル基、エーテル基又はアミド基で分断されてもよい炭素数14から20の炭化水素基を表す。R5は、エステル基、エーテル基又はアミド基で分断されてもよい炭素数14から20の炭化水素基、炭素数1~4のアルキル基又は炭素数2~4のヒドロキシアルキル基を表す。本発明の繊維製品用処理剤組成物を用いることにより、衣類への香料の吸着性を高め、着用中において人の印象を向上させることができる。本発明の繊維製品用処理剤組成物は、香料成分A~Eから選ばれた少なくとも4つの香料成分を含有する香料組成物、及びカチオン性化合物を含む。香料成分Aは、シトラール、ボージュナール、ヘリオトロピン、リリアール及びヘキシルシンナミックアルデヒドからなる群より選ばれる。香料成分Aは単独の成分であってもよいし、2種以上の香料成分を混合したものであってもよい。香料成分Bは、γ-メチルイオノン、β-イオノン及びスピロガルバノンからなる群より選ばれる。香料成分Bは単独の成分であってもよいし、2種の香料成分を混合したものであってもよい。好ましくは、香料成分Bはスピロガルバノン1-スピロ45-7-デセン-イル-4-ペンテン-1-オンと1-スピロ45-6-デセン-イル-4-ペンテン-1-オンの混合物を含む。香料成分Cは、γ-ウンデカラクトン及びクマリンからなる群より選ばれる。香料成分Cは単独の成分であってもよいし、2種の香料成分を混合したものであってもよい。好ましくは、香料成分Cはγ-ウンデカラクトンを含む。香料成分Dは、サリチル酸ヘキシル、ジャスマサイクレン、ヘディオン、サリチル酸ベンジル及び酢酸ノピルからなる群より選ばれる。香料成分Dは単独の成分であってもよいし、2種以上の香料成分を混合したものであってもよい。香料成分Eは、ペオニール及びシトロネリルニトリルからなる群より選ばれる。香料成分Eは単独の成分であってもよいし、2種の香料成分を混合したものであってもよい。好ましくは、香料成分Dはペオニールを含む。前記香料組成物において、各香料成分の含有量は下記1~3のいずれかの条件を満たす。1香料成分Aの含有量を1とした場合に、香料成分Bの含有量は0.2~1好ましくは、0.4~0.6であり、香料成分Cの含有量は0.7~1.3好ましくは、1~1.2であり、香料成分Dの含有量は0.4~1.5好ましくは、0.7~0.9であり、香料成分Eの含有量は0.05~0.5好ましくは、0.3~0.5である。各香料成分の含有量を上記範囲とすることにより、前記繊維製品用処理剤組成物で処理した衣類を身につけた人に明るい前向きな印象を付与することができる。さらに、香料成分B中にスピロガルバノンを含み、かつ、香料組成物中にラビエノキシムLabienoxime2,4,4,7-テトラメチル-6,8-ノナジエン-3-オンオキシムを含み、スピロガルバノンとラビエノキシムの合計量が香料組成物中に0.1~5質量であると、繊維製品用処理剤組成物で処理した衣類を身につけた人により明るい前向きな印象を付与することができて好ましい。2香料成分Aの含有量を1とした場合に、香料成分Bの含有量は0.1~0.4好ましくは、0.2~0.3であり、香料成分Cの含有量は0~0.1好ましくは、0~0.01であり、香料成分Dの含有量は0.9~1.5好ましくは、1.1~1.4であり、香料成分Eの含有量は0.01~0.2好ましくは、0.05~0.2である。各香料成分の含有量を上記範囲とすることにより、前記繊維製品用処理剤組成物で処理した衣類を身につけた人にエレガントな上品な印象を付与することができる。さらに、香料成分B中にスピロガルバノンを含み、かつ、香料組成物がアンブロフィックスドデカヒドロ-3a、6、6、9a-テトラメチルナフト2、1-bフランを含み、スピロガルバノンとアンブロフィックスの合計量が香料組成物中に0.1~5質量であると、繊維製品用処理剤組成物で処理した衣類を身につけた人によりエレガントな上品な印象を付与することができて好ましい。3香料成分Aの含有量を1とした場合に、香料成分Bの含有量は0.9~1.5好ましくは、1.1~1.4であり、香料成分Cの含有量は1.5~2好ましくは、1.7~1.9であり、香料成分Dの含有量は1~2好ましくは、1~1.5であり、香料成分Eの含有量は0~0.5好ましくは、0~0.01である。各香料成分の含有量を上記範囲とすることにより、前記繊維製品用処理剤組成物で処理した衣類を身につけた人に可憐な魅惑的な印象を付与することができる。さらに、香料組成物がパチュリーオイルPatchoulioil及びラブダナムオイルLabdanumoilの1種又は2種を香料組成物中に0.1~5質量含有すると、繊維製品用処理剤組成物で処理した衣類を身につけた人により可憐な魅惑的な印象を付与することができて好ましい。本発明の繊維製品用処理剤組成物に配合される香料組成物の量は、繊維製品用処理剤組成物の全質量をベースとして、好ましくは0.0001~10質量、より好ましくは0.001~8質量、特に好ましくは0.005~5質量である。0.0001質量より少ないと印象向上効果が得られない場合がある。また、10質量より多くなると香料組成物の香気の嗜好性が得られない場合があるばかりでなく経済的にも好ましくない。カチオン性化合物は、香料成分を繊維製品の表面に効率的に吸着させる作用を有する。カチオン性化合物としては、水溶性のカチオン性化合物及び水不溶性のカチオン性化合物が挙げられる。水溶性のカチオン性化合物を単独で用いてもよいし、2種以上の混合物として用いてもよい。また、水不溶性のカチオン性化合物を単独で用いてもよいし、2種以上の混合物として用いてもよい。さらに、水溶性のカチオン性化合物と水不溶性のカチオン性化合物との混合物として用いてもよい。なお、本明細書において水溶性とは、25°Cの水100gに1g以上溶解する場合をいい、水不溶性とは、25°Cの水100gへの溶解度が1g未満である場合をいう。繊維製品用処理剤組成物中の香料組成物とカチオン性化合物との質量比香料組成物/カチオン性化合物は、好ましくは0.5/99.5~99.5/0.5、より好ましくは3/97~97/3、さらに好ましくは5/95~5/95である。前記質量比がこの範囲にあると、印象向上効果が大きくなる。水溶性のカチオン性化合物としては、下記一般式I又はIIで示される3級アミン化合物の中和物若しくは4級化物、又は水溶性のカチオン性高分子化合物が挙げられる。式中、R1は、エステル基、エーテル基又はアミド基で分断されてもよい炭素数12から20の炭化水素基を表す。R2は、同一でも異なっていてもよく、炭素数1~4のアルキル基又は炭素数2~4のヒドロキシアルキル基を示す。R3は、同一でも異なっていてもよく、エステル基、エーテル基又はアミド基で分断されてもよい炭素数8から12の炭化水素基を表す。R1の炭素数12から20の炭化水素基としては、直鎖又は分岐のアルキル基又はアルケニル基が挙げられる。R1としては、炭素数14~20の炭化水素基が好ましく、炭素数14~20の直鎖又は分岐アルキル基又はアルケニル基がより好ましく、炭素数14~18の直鎖アルキル基がさらに好ましい。R2としては、メチル基、エチル基、ヒドロキシエチル基、ヒドロキシプロピル基が好ましく、メチル基、ヒドロキシエチル基がより好ましい。R3の炭素数8から12の炭化水素基としては、直鎖又は分岐のアルキル基又はアルケニル基が挙げられる。R3としては、デシル基、ドデシル基、デシロイルオキシエチル基が好ましい。上記3級アミン化合物の中和物を構成する酸は、特に限定されないが、好ましくは塩酸、硫酸、メチル硫酸などである。本発明の繊維製品用処理剤組成物において中和物を使用する態様としては、上記式I又はIIで表される3級アミン化合物を予め酸で中和したものを繊維製品用処理剤組成物に添加してもよいし、酸を含有する繊維製品用処理剤組成物中に、上記3級アミン化合物を液状又は固体状で投入することによって中和物としてもよい。また、上記3級アミン化合物と酸とを同時に繊維製品用処理剤組成物に投入することによって中和物としてもよい。上記3級アミン化合物の4級化物を調製するための4級化剤は、特に限定されないが、好ましくは塩化メチル、ジメチル硫酸などである。一般式I又はIIで示される3級アミン化合物の中和物又は4級化物としては、ステアリルトリメチルアンモニウムクロライド、ジデシルジメチルアンモニウムクロライド、ジドデシルジメチルアンモニウムクロライド、ステアロイルオキシエチル-N,N-ジヒドロキシエチル-N-メチルアンモニウムメチルサルフェート、N,N-ジデシロイルオキシエチル-N-ヒドロキシエチル-N-メチルアンモニウムメチルサルフェートなどが好ましく、中でも、ステアリルトリメチルアンモニウムクロライド、ジデシルジメチルアンモニウムクロライド、ジドデシルジメチルアンモニウムクロライド、ステアロイルオキシエチル-N,N-ジヒドロキシエチル-N-メチルアンモニウムメチルサルフェートが特に好ましい。上記式I又はIIで表される3級アミン化合物の中和物又は4級化物の配合量は、繊維製品用処理剤組成物の全質量をベースとして、1~20質量とするのが好ましく、1.5~16質量とするのがさらに好ましい。上記3級アミン化合物の中和物又は4級化物の配合量を上記範囲とすることにより、香料成分を効率的に繊維へ吸着させることができ、且つ多量の配合が必要となって経済的でないケースを防止することができる。水溶性のカチオン性高分子化合物としては、カチオン化度が0.1以上のものが好ましく例えば、0.1~35、特に2.5以上が好ましい例えば、2.5~20。カチオン化度を上記範囲とすることにより、香料を効率的に繊維へ吸着させることができ、かつ、多量の配合が必要となって経済的でないケースを防止することができる。ここで、カチオン化度とは、高分子化合物がカチオン性モノマーの重合体、カチオン性モノマーとノニオン性モノマーの共重合体、及びノニオン性重合体の一部をカチオン性基で変性又は置換したものカチオン化セルロースなどの場合には下記式1により算出される値である。また、高分子化合物がカチオン性モノマーとアニオン性モノマーの共重合体、及びカチオン性モノマーとアニオン性モノマーとノニオン性モノマーの共重合体の場合には、下記式2により算出される値である。カチオン化度=X×Y×100...式1[X:高分子化合物のカチオン性基中のカチオン化された原子窒素等の原子量Y:高分子化合物1g中に含まれるカチオン性基のモル数]カチオン化度=X×Y-Z×100...式2[X:高分子化合物のカチオン性基中のカチオン化された原子窒素等の原子量Y:高分子化合物1g中に含まれるカチオン性基のモル数Z:高分子化合物1g中に含まれるアニオン性基のモル数Zのアニオン性基とは、高分子鎖中のモノマー単位に含まれるカルボキシル基、スルホン酸基などが挙げられる。具体的には、アクリル酸中のカルボン酸などである。ただし、カチオン性基の対イオンは含まない。]カチオン化度の算出例として、下記一般式IIIで表されるMERQUAT280NALCO社製の場合を示す。X:14窒素原子の原子量Y:4.95×103カチオン性基の1g中の重量:0.8gとカチオン性基の分子量より算出Z:2.78×103アニオン性基の1g中の重量:0.2gとアニオン性基の分子量より算出式2より、カチオン化度=14×495×103-278×103×100=30である。MERQUAT280塩化ジメチルジアリルアンモニウムとアクリル酸との質量比=80:20なお、上記記載のカチオン化度の算出法によれば、ノニオン性モノマーの重合体やアニオン性モノマーの重合体のカチオン化度は0となる。本発明で用いることのできる水溶性のカチオン性高分子化合物は、ポリエチレングリコールを標準物質としてゲルパーメーションクロマトグラフィ法で測定される重量平均分子量が1,000~5,000,000であることが好ましく、より好ましくは3,000~1,000,000であり、さらに好ましくは5,000~500,000である。水溶性のカチオン性高分子化合物の重量平均分子量を上記範囲とすることにより、本発明の繊維製品用処理剤組成物の粘度の上昇を抑えて使用性を優秀なものとすることが可能となる。水溶性カチオン性高分子化合物の配合量は、繊維製品用処理剤組成物の全質量をベースとして、1~10質量とするのが好ましい。水溶性カチオン性高分子化合物の配合量をこのような範囲のものとすることにより、香料の繊維製品への吸着効果を高めて、本発明の繊維製品用処理剤組成物の粘度の上昇を抑えて使用性の面で良好なものとすることができる。本発明で用いることのできる水溶性のカチオン性高分子化合物の具体例としては、MERQUAT100NALCO社製、アデカカチオエースPD-50旭電化工業株、ダイドールEC-004、ダイドールHEC、ダイドールEC大同化成工業株製等の塩化ジメチルジアリルアンモニウムの重合体、MERQUAT550JL5NALCO社製等の塩化ジメチルジアリルアンモニウムアクリルアミド共重合体、MERQUAT280NALCO社製等の塩化ジメチルジアリルアンモニウムアクリル酸共重合体、レオガードKGPライオン株製等のカチオン化セルロース、LUVIQUAT-FC905BASF社製等の塩化イミダゾリニウムビニルピロリドン共重体、LUGALVAN-G15000BASF社製等のポリエチレンイミン、ポバールCM318株クラレ製等のカチオン化ポリビニルアルコール、キトサン等のアミノ基を有する天然系の高分子誘導体、ジエチルアミノメタクリレートエチレンオキシド等が付加された親水基を有するビニルモノマーとの共重合体等が挙げられる。中でも、塩化ジメチルジアリルアンモニウムの重合体、カチオン化セルロースが特に好ましい。水不溶性のカチオン性化合物としては、下記一般式IVで示される3級アミン化合物の中和物及び4級化物が好ましい。式中、R4は、同一でも異なっていてもよく、エステル基、エーテル基又はアミド基で分断されてもよい炭素数14から20の炭化水素基を表す。R5は、エステル基、エーテル基又はアミド基で分断されてもよい炭素数14から20の炭化水素基、炭素数1~4のアルキル基又は炭素数2~4のヒドロキシアルキル基を表す。R4の炭素数14から20の炭化水素基としては、直鎖又は分岐のアルキル基又はアルケニル基が挙げられる。R4としては、炭素数16~20のエステル基又はアミド基で分断されてもよい炭化水素基が好ましく、炭素数18~20のエステル基又はアミド基で分断されてもよい直鎖アルキル基又はアルケニル基がさらに好ましい。R5としては、R4と同じか、又はメチル基、エチル基、ヒドロキシエチル基、ヒドロキシプロピル基が好ましく、R4と同じか、又はメチル基、ヒドロキシエチル基がより好ましい。上記式IVで表される3級アミン化合物の中和物を構成する酸及び4級化物を調製するための4級化剤は、式I及びIIの3級アミン化合物について述べたのと同じである。一般式IVで表される水不溶性の3級アミン化合物の中和物又は4級化物としては、ジステアリルジメチルアンモニウムクロライド、ジパルミチルジメチルアンモニウムクロライド、N,N-ジステアロイルオキシエチル-N-メチル,N-ヒドロキシエチルアンモニウムメチルサルフェート、N,N-ジオレオイルオキシエチル-N-メチル,N-ヒドロキシエチルアンモニウムメチルサルフェートなどが挙げられ、ジステアリルジメチルアンモニウムクロライド、N,N-ジステアロイルオキシエチル-N-メチル,N-ヒドロキシエチルアンモニウムメチルサルフェート、N,N-ジオレオイルオキシエチル-N-メチル,N-ヒドロキシエチルアンモニウムメチルサルフェートが特に好ましい。上記式IVで表される水不溶性の3級アミン化合物の中和物又は4級化物の配合量は、繊維製品用処理剤組成物の全質量をベースとして、1~20質量とするのが好ましく、1.5~16質量とするのがさらに好ましい。水不溶性の3級アミン化合物の中和物又は4級化物の配合量をこのような範囲のものとすることにより、香料の繊維製品への吸着効果を高めるとともに、良好な柔軟性を繊維製品に付与でき、さらに繊維製品用処理剤組成物の粘度の上昇を抑えて使用性の面で良好なものとすることができる。カチオン性化合物としては、式I又は式、必要に応じてカプセルに封入されていない香料組成物を混合することにより油相を得て、さらに、該油相と任意に水溶性である前記任意成分を含む水相の一部とをカチオン性化合物の相転移温度以上の温度で混合して、高濃度のカチオン性化合物を含む液晶組成物を形成させ、次いで、該液晶組成物に残りの水相以下、第二水相というを添加して液晶組成物をO/W型エマルションへ転相する、室温まで冷却する、その後、香料組成物を封入したマイクロカプセルを添加し攪拌するという方法により、本発明の繊維製品用処理剤組成物を配合することができる。繊維製品用処理剤組成物を配合するその他の方法としては、A香料組成物、Cシリコーン化合物、ノニオン界面活性剤任意成分及びイオン交換水を攪拌し、さらにBカチオン性化合物を添加し、十分に攪拌したサンプルに、Aの乳化物粒子を添加し、攪拌するという方法でも本発明の繊維製品用処理剤組成物を配合することもできる。A香料組成物をDマイクロカプセルに封入し、繊維製品用処理剤組成物とする際には、Cシリコーン化合物、ノニオン界面活性剤任意成分、必要に応じてA成分及びイオン交換水を攪拌し、さらにBカチオン性化合物を添加し、十分に攪拌したサンプルに、A香料組成物を封入したDマイクロカプセルを添加し、攪拌するという方法でも本発明の繊維製品用処理剤組成物を配合することもできる。本発明の繊維製品処理剤組成物の使用方法は、特に限定されないが、例えば洗濯のすすぎの段階ですすぎ水に本発明の繊維製品処理剤組成物を溶解させて処理を行ったり、たらいのような容器を用いて本発明の繊維製品処理剤組成物を水に溶解させ、更に衣料を入れて浸漬処理する方法があるが、その場合は適度な濃度に希釈して使用される。その場合、浴比繊維製品1kgに対する水の量リットルは5~50倍、特に10~30倍であることが好ましい。浴比が小さいと繊維製品処理剤組成物が布に均一に吸着せず、ムラを生じ、香りが均一に布につかない。別の例として、トリガー容器やディスペンサー容器、エアゾール缶などに充填し、繊維製品に直接噴霧することにより使用することもできる。柔軟処理を行う際は、全使用水量に対し、繊維製品処理剤組成物が50ppm~3000ppmとなるような量で使用するのが好ましく、さらに好ましくは100ppm~2000ppmとなるような量で使用されるとよい。少なすぎると印象向上効果は少なく、大きすぎると香りすぎて印象が低下する場合がある。本繊維製品用処理剤組成物は、洗剤を用いて洗浄を行った後に使用しても印象向上効果が得られる。本発明の繊維製品用処理剤組成物は、繊維製品の原料が天然繊維でも合成繊維でも区別なく使用することができる。香料組成物実施例で使用した香料組成物は以下のとおりである。カチオン性化合物実施例で使用したカチオン性化合物は以下のとおりである。シリコーン化合物実施例で使用したシリコーン化合物は以下のとおりである。動粘度は、試料温度25°Cにて粘度測定方法JISK2283に従いウベローデ粘度計を用いて行った。[C-1の製造方法]CH33SiOCH3CH3SiO210CH3HSiO9SiCH33で表されるハイドロジェンシロキサン828g、平均組成CH2=CHCH2OCH2CH2O9Hで表されるアリル化ポリエーテル210g、エチルアルコール726g及び塩化白金酸のClを中和したものを白金がアリル化ポリエーテルに対して重量で5ppmとなるように秤量して、反応温度80°Cで攪拌し、5時間反応させた。反応終了後、減圧留去することにより、ポリエーテル変性シリコーンを得た。このポリエーテル変性シリコーン90gに対して、10gのジエチレングリコールモノブチルエーテルを添加して使用した。マイクロカプセルの調製D-1芯物質:香料組成物A-2壁物質:ウレタン系高分子製造方法:界面重合法乳化系:アニオン300mL容ビーカーに、イオン交換水200g、平均分子量が16,000のポリスチレンスルホン酸ナトリウム塩商品名:ポリティPS-1900、ライオン製5gを入れて溶解した。また、別の100mL容ビーカーには、香料組成物A-255gとポリフェニルイソシアネート商品名:PAPI-135、DowChemical製8gを入れて混合し、芯物質溶液を調製した。次いで、500mL容ビーカーに、前記の二種類の溶液を入れ、ホモミキサーで5分間3000rpmの速度で攪拌し、O/Wエマルジョンを生成した。次いで、40wtのヘキサメチレンジアミン水溶液75gを入れ、常温で400rpmで2時間攪拌してカプセル壁を反応硬化させて、硬化カプセル壁を有するアニオン性マイクロカプセルの水性分散液を調製した。このように生成されたマイクロカプセルの粒子径を、島津レーザ回折式粒度分布測定装置SALD-300V島津製作所製で測定した結果、平均粒子径は約5μmであった。また、得られたマイクロカプセル中の香料組成物A-2の含有率は約59であった。D-2芯物質:香料組成物A-2壁物質:メラミン系高分子製造方法:in-situ重合法乳化系:アニオンエチレン-無水マレイン酸共重合体商品名:A-C573A、573P、ハネウェル社製のナトリウム塩、及び平均分子量16,000のポリスチレンスルホン酸ナトリウム塩商品名:ポリティPS-1900、ライオン製を夫々5含有する水溶液300gに、香料組成物A-2150gを加え、ホモミキサーで2,500rpmの速度で攪拌してO/Wエマルジョンを調製した。次に、別途、メラミン30g、35のホルムアルデヒド水溶液100g、水350gに少量の水酸化ナトリウムを加えてpHを約9に調節した後、80°Cで30分間攪拌して、メチロールメラミン水溶液を調製した。このメチロールメラミン水溶液を前記のO/Wエマルジョンに添加した。70°Cで約2時間攪拌してカプセル壁を硬化し、硬化したカプセル壁を有するアニオン性マイクロカプセルが分散した水性分散液を調製した。マイクロカプセルD-1と同様にマイクロカプセルの粒子径を測定した結果、平均粒子径は約4μmであった。また、得られたマイクロカプセル中の香料組成物A-2の含有率は約67であった。D-3芯物質:香料組成物A-2壁物質:ウレタン系高分子製造方法:界面重合法乳化系:非イオンマイクロカプセルD-1の調製時に用いたポリスチレンスルホン酸ナトリウム塩の代わりにポリビニルアルコール商品名:ゴーセノールGL05、日本合成化学製を5g用いて、非イオン性マイクロカプセルが分散された水性分散液約340gを作製した。マイクロカプセルD1と同様にマイクロカプセルの粒子径を測定した結果、平均粒径は約5μmであった。また、得られたマイクロカプセル中の香料組成物A-2の含有率は約59であった。D-4芯物質:香料組成物A-4壁物質:ウレタン系高分子製造方法:界面重合法乳化系:アニオン300mL容ビーカーに、イオン交換水200g、平均分子量が16,000のポリスチレンスルホン酸ナトリウム塩商品名:ポリティPS-1900、ライオン製5gを入れて溶解した。また、別の100mL容ビーカーには、香料組成物A-455gとポリフェニルイソシアネート商品名:PAPI-135、DowChemical製8gを入れて混合し、芯物質溶液を調製した。次いで、500mL容ビーカーに、前記の二種類の溶液を入れ、ホモミキサーで5分間3000rpmの速度で攪拌し、O/Wエマルジョンを生成した。次いで、40wtのヘキサメチレンジアミン水溶液75gを入れ、常温で400rpmで2時間攪拌してカプセル壁を反応硬化させて、硬化カプセル壁を有するアニオン性マイクロカプセルの水性分散液を調製した。このように生成されたマイクロカプセルの粒子径を、島津レーザ回折式粒度分布測定装置SALD-300V島津製作所製で測定した結果、平均粒子径は約5μmであった。また、得られたマイクロカプセル中の香料組成物A-4の含有率は約59であった。D-5芯物質:香料組成物A-4壁物質:メラミン系高分子製造方法:in-situ重合法乳化系:アニオンエチレン-無水マレイン酸共重合体商品名:A-C573A、573P、ハネウェル社製のナトリウム塩、及び平均分子量16,000のポリスチレンスルホン酸ナトリウム塩商品名:ポリティPS-1900、ライオン製を夫々5含有する水溶液300gに、香料組成物A-4150gを加え、ホモミキサーで2,500rpmの速度で攪拌してO/Wエマルジョンを調製した。次に、別途、メラミン30g、35のホルムアルデヒド水溶液100g、水350gに少量の水酸化ナトリウムを加えてpHを約9に調節した後、80°Cで30分間攪拌して、メチロールメラミン水溶液を調製した。このメチロールメラミン水溶液を前記のO/Wエマルジョンに添加した。70°Cで約2時間攪拌してカプセル壁を硬化し、硬化したカプセル壁を有するアニオン性マイクロカプセルが分散した水性分散液を調製した。マイクロカプセルD-3と同様にマイクロカプセルの粒子径を測定した結果、平均粒子径は約4μmであった。また、得られたマイクロカプセル中の香料組成物A-4の含有率は約67であった。D-6芯物質:香料組成物A-4壁物質:ウレタン系高分子製造方法:界面重合法乳化系:非イオンマイクロカプセルD-4の調製時に用いたポリスチレンスルホン酸ナトリウム塩の代わりにポリビニルアルコール商品名:ゴーセノールGL05、日本合成化学製を5g用いて、非イオン性マイクロカプセルが分散された水性分散液約340gを作製した。マイクロカプセルD-4と同様にマイクロカプセルの粒子径を測定した結果、平均粒径は約5μmであった。また、得られたマイクロカプセル中の香料組成物A-4の含有率は約59であった。D-7芯物質:香料組成物A-6壁物質:ウレタン系高分子製造方法:界面重合法乳化系:アニオン300mL容ビーカーに、イオン交換水200g、平均分子量が16,000のポリスチレンスルホン酸ナトリウム塩商品名:ポリティPS-1900、ライオン製5gを入れて溶解した。また、別の100mL容ビーカーには、香料組成物A-655gとポリフェニルイソシアネート商品名:PAPI-135、DowChemical製8gを入れて混合し、芯物質溶液を調製した。次いで、500mL容ビーカーに、前記の二種類の溶液を入れ、ホモミキサーで5分間3000rpmの速度で攪拌し、O/Wエマルジョンを生成した。次いで、40wtのヘキサメチレンジアミン水溶液75gを入れ、常温で400rpmで2時間攪拌してカプセル壁を反応硬化させて、硬化カプセル壁を有するアニオン性マイクロカプセルの水性分散液を調製した。このように生成されたマイクロカプセルの粒子径を、島津レーザ回折式粒度分布測定装置SALD-300V島津製作所製で測定した結果、平均粒子径は約5μmであった。また、得られたマイクロカプセル中の香料組成物A-6の含有率は約59であった。D-8芯物質:香料組成物A-6壁物質:メラミン系高分子製造方法:in-situ重合法乳化系:アニオンエチレン-無水マレイン酸共重合体商品名:A-C573A、573P、ハネウェル社製のナトリウム塩、及び平均分子量16,000のポリスチレンスルホン酸ナトリウム塩商品名:ポリティPS-1900、ライオン製を夫々5含有する水溶液300gに、香料組成物A-6150gを加え、ホモミキサーで2,500rpmの速度で攪拌してO/Wエマルジョンを調製した。次に、別途、メラミン30g、35のホルムアルデヒド水溶液100g、水350gに少量の水酸化ナトリウムを加えてpHを約9に調節した後、80°Cで30分間攪拌して、メチロールメラミン水溶液を調製した。このメチロールメラミン水溶液を前記のO/Wエマルジョンに添加して、70°Cで約2時間攪拌してカプセル壁を硬化し、硬化したカプセル壁を有するアニオン性マイクロカプセルが分散した水性分散液を調製した。マイクロカプセルD-7と同様にマイクロカプセルの粒子径を測定した結果、平均粒子径は約4μmであった。また、得られたマイクロカプセル中の香料組成物A-6の含有率は約67であった。D-9芯物質:香料組成物A-6壁物質:ウレタン系高分子製造方法:界面重合法乳化系:非イオンマイクロカプセルD-7の調製時に用いたポリスチレンスルホン酸ナトリウム塩の代わりにポリビニルアルコール商品名:ゴーセノールGL05、日本合成化学製を5g用いて、非イオン性マイクロカプセルが分散された水性分散液約340gを作製した。マイクロカプセルD-7と同様にマイクロカプセルの粒子径を測定した結果、平均粒径が約5μmであった。また、得られたマイクロカプセル中の香料組成物A-6の含有率は約59であった。<繊維製品用処理剤組成物の調製>実施例1~12、18~31、37~50、56及び57、並びに比較例2及び3繊維製品用処理剤組成物600mlは、内径100mm及び高さ150mmのガラス容器と、攪拌機スリーワンモーター新東科学株社製、攪拌羽は、1枚の羽の長さが15mm、幅が約13mmのものを12本有するものを用い、次の手順により調製した。予め55°Cに加温して溶融させた香料組成物、カチオン性化合物及びシリコーン化合物、並びにノニオン性界面活性剤POEイソデシルエーテルEO60モル付加、実験室合成品12をガラス容器に取り、攪拌機にて、回転数を1000rpmにして攪拌した。次に、55°Cに加温しておいたイオン交換水を2度に分けて油相に添加して攪拌した。ここで、イオン交換水の分割比率は30:70質量比とし、攪拌は回転速度1,000rpmで1回目のイオン交換水添加後に3分間、2回目のイオン交換水添加後に2分間行った。その後、室温まで冷却した。1:イソトリデシルアルコール商品名:ルテンゾールTO3BASF社製115g、触媒として40KOH1.25gを耐圧製反応容器に仕込み、常法により容器内を窒素置換した。触媒中の水分を100°C、2.7kPa以下で30分脱水してから温度を140°Cまで昇温した。撹拌しながら0.25MPa以下でエチレンオキシド867.8gを付加反応させ、付加反応終了後、圧力が平衡になるまで熟成した。次に、温度60°C以下まで冷却し、精製水249gを添加後、80酢酸を0.37gとエチレンジアミン4酢酸2ナトリウム色調安定化のためのキレート剤0.01gを添加し30分間分散させた。実施例15~17、34~36及び53~55繊維製品用処理剤組成物600mlは、内径100mm及び高さ150mmのガラス容器と、攪拌機スリーワンモーター新東科学株社製、攪拌羽は、1枚の羽の長さが15mm、幅が約13mmのものを12本有するものを用い、次の手順により調製した。予め55°Cに加温して溶融させたカチオン性化合物及びシリコーン化合物、並びにノニオン性界面活性剤POEイソデシルエーテルEO60モル付加、実験室合成品12をガラス容器に取り、攪拌機にて、回転数を1000rpmにして攪拌した。次に、55°Cに加温しておいたイオン交換水を2度に分けて油相に添加して攪拌した。ここで、イオン交換水の分割比率は30:70質量比とし、攪拌は回転速度1,000rpmで1回目のイオン交換水添加後に3分間、2回目のイオン交換水添加後に2分間行った。その後、室温まで冷却した。次にD成分の乳化物粒子を添加し、スターラーで均一に分散するよう攪拌した。実施例13、14、32、33、51及び52繊維製品用処理剤組成物600mlは、1000mlビーカーに香料組成物と予め30°Cに加温したシリコーン化合物、ノニオン界面活性剤TAG-90POEトリデシルエーテル、EO=7モル付加、ライオン株製3、及びイオン交換水を添加し、スターラーで1時間攪拌後、カチオン性化合物を添加し、さらに1時間攪拌した。なお、表中の値は、繊維製品用処理剤組成物の全量を基準とした香料組成物、カチオン性化合物及びシリコーン化合物の質量を表す。但し、香料組成物の配合量は、繊維製品用処理剤組成物中の香料成分の合計量として記載した。比較例1、4及び5繊維製品用処理剤組成物600mlは、1000mlビーカーに香料組成物、ノニオン界面活性剤TAG-90POEトリデシルエーテル、EO=7モル付加、ライオン株製3、及びイオン交換水を添加し、スターラーで1時間攪拌した。印象評価1用評価布の調製:1回処理評価布A:5Lのビーカーに4Lの水道水を入れたものを準備した。そこに、繊維製品用処理剤組成物の濃度が1500ppm繊維製品用処理剤組成物中の水も含むとなるように、実施例及び比較例の繊維製品用処理剤組成物を投入し分散させた。その中に、女性用シャツサラファインUVカットクルーネックT長袖Lサイズ、株ユニクロ製2枚を入れ浴比20倍繊維製品1kgに対する水の量20L、3分間攪拌した。その後、シャツを取り出し、二槽式洗濯機の脱水槽に入れて1分間脱水し、20°C65RH下で1晩乾燥させた。評価布B:5Lのビーカーに4Lの水道水を入れたものを準備した。そこに、女性用シャツサラファインUVカットクルーネックT長袖Lサイズ、株ユニクロ製2枚を入れ浴比20倍、3分間攪拌した。その後、シャツを取り出し、二槽式洗濯機の脱水槽に入れて1分間脱水し、20°C65RH下で1晩乾燥させた。印象評価2用評価布の調製:繰り返し処理評価布C:5Lのビーカーに4Lの水道水を入れたものを準備した。そこに、繊維製品用処理剤組成物の濃度が1500ppm繊維製品用処理剤組成物中の水も含むとなるように、実施例及び比較例の繊維製品用処理剤組成物を投入し分散させた。その中に、女性用シャツサラファインUVカットクルーネックT長袖Lサイズ、株ユニクロ製2枚を入れ浴比20倍、3分間攪拌した。その後、シャツを取り出し、二槽式洗濯機の脱水槽に入れて1分間脱水し、20°C65RH下で1晩乾燥させた。この処理を5回繰り返した。評価布D:5Lのビーカーに4Lの水道水を入れたものを準備した。そこに、女性用シャツサラファインUVカットクルーネックT長袖Lサイズ、株ユニクロ製2枚を入れ浴比20倍、3分間攪拌した。その後、シャツを取り出し、二槽式洗濯機の脱水槽に入れて1分間脱水し、20°C65RH下で1晩乾燥させた。この処理を5回繰り返した。評価方法1:1回処理25cm×18cmの女性の写真画像ID.02001279、ブランド名hana、株データクラフト社製ImageNaviより抜粋を用意し、処理した評価布A及び評価布Bの香りを嗅ぎながら、写真の女性の衣類から評価布A及びBの香りがしたときにどのような印象の人だと感じるかを女性30名20~30代女性、日本人、首都圏在住、既婚者、有職主婦に回答してもらった。評価は下記の項目に対して、7段階評価非常にそう思う7点、かなりそう思う6点、ややそう思う5点、どちらとも言えない4点、ややそう思わない3点、かなりそう思わない2点、非常にそう思わない1点で点数をつけてもらった。評価項目:a.明るい前向きな印象、b.エレガントな上品な印象、c.可憐な魅惑的な印象女性30名の結果について、{評価布Aを嗅ぎながら写真の女性を評価した時の点数-評価布Bを嗅ぎながら写真の女性を評価した時の点数}を求め、平均値を計算した。評価方法2:繰り返し処理25cm×18cmの女性の写真画像ID.02001279、ブランド名hana、株データクラフト社製ImageNaviより抜粋を用意し、処理した評価布C及び評価布Dの香りを嗅ぎながら、写真の女性の衣類から評価布C及びDの香りがしたときにどのような印象の人だと感じるかを女性30名20~30代女性、日本人、首都圏在住、既婚者、有職主婦に回答してもらった。評価は下記の項目に対して、7段階評価非常にそう思う7点、かなりそう思う6点、ややそう思う5点、どちらとも言えない4点、ややそう思わない3点、かなりそう思わない2点、非常にそう思わない1点で点数をつけてもらった。評価項目:a.明るい前向きな印象、b.エレガントな上品な印象、c.可憐な魅惑的な印象女性30名の結果について、{評価布Cを嗅ぎながら写真の女性を評価した時の点数-評価布Dを嗅ぎながら写真の女性を評価した時の点数}を求め、平均値を計算した。実施例15~17、34~36及び53~55はD成分のマイクロカプセル入り水溶液の配合量とその中に含まれるA成分の量を記載している。"